МАТОВО-ЧЕРНАЯ ЧЕРЕПИЧНАЯ ГЛАЗУРЬ
LUSTRELESS BLACK TILE GLAZE

Изобретение относится к промышленности строительных материалов и касается составов глазурей для нанесения на керамическую черепицу.
Известна матово-черная черепичная глазурь, содержащая, вес.ч.: глина 45; кварцевый песок 6,7; мел 2,5; свинцовый глет 40; окись железа 9,7; пиролюзит 7,5 [1].
Задача изобретения состоит в повышении морозостойкости матово-черной черепичной глазури.
Технический результат достигается тем, что матово-черная черепичная глазурь, включающая глину, кварцевый лесок, мел, свинцовый глет, пиролюзит, дополнительно содержит буру и пегматит при следующем соотношении компонентов, мас.%.: глина 4-6; кварцевый песок 37-39; свинцовый глет 24-26; пиролюзит 9-11; бура 5-7; пегматит 15-17.
Глазурь получают следующим образом.
Подготавливают и дозируют компоненты, например, согласно любому выбранному из таблицы составу.
Таблица
Компоненты
Содержание, мас.% в составах
1
2
3
Глина
4
5
6
Кварцевый песок
37
38
39
Свинцовый глет
26
25
24
Пиролюзит
9
10
11
Бура
7
6
5
Пегматит
17
16
15
Морозостойкость, циклы
100-110
100-110
100-110
Компоненты измельчают, смешивают и сплавляют при температуре 1400-1450°С. Расплав гранулируют в воду. Гранулы размалывают до полного прохождения через сетку 008. Подготавливают глазурную суспензию с влажностью 45-50%. Суспензию наносят в виде тонкого слоя на поверхность обожженной черепицы, подсушивают на воздухе и вторично обжигают при температуре 950-1000°С.
Возможно применение предложенной глазури в производстве керамического кирпича.
Источник информации
1. Гехт Г. Керамика / Пер. с нем. - Л.-М.: Главная редакция химической литературы, 1938. - С.177.